(57)【特許請求の範囲】
【請求項１】
経糸、緯糸、及びパイル糸を用いて構成されたタオル製品において、
経糸密度が２７〜３３本／インチ、かつ、緯糸密度が４９〜５８本／インチであり、
パイル倍率は３．８〜６．２であり、
ピック数が６であり、
前記パイル糸が中空糸であり、
前記経糸および緯糸が密実糸である
ことを特徴とするタオル製品。
【請求項２】
経糸密度が２７〜３３本／インチ、緯糸密度が５２〜５８本／インチ、パイル倍率が４〜６である
ことを特徴とする請求項１のタオル製品。
【請求項３】
経糸密度が２８．５〜３１．５本／インチ、緯糸密度が５３．５〜５６．５本／インチ、パイル倍率が４．０〜５．２である
ことを特徴とする請求項１のタオル製品。
【請求項４】
経糸、緯糸、及びパイル糸を用いて構成されたタオル製品において、
経糸密度が２７〜３３本／インチ、かつ、緯糸密度が４９〜５８本／インチであり、
パイル倍率は３．８〜６．２であり、
ピック数が７であり、
前記パイル糸が中空糸であり、
前記経糸および緯糸が密実糸である
ことを特徴とするタオル製品。
【請求項５】
経糸密度が２７〜３３本／インチ、緯糸密度が５２〜５８本／インチ、パイル倍率が３．８〜５．２である
ことを特徴とする請求項４のタオル製品。
【請求項６】
経糸密度が２８．５〜３１．５本／インチ、緯糸密度が５３．５〜５６．５本／インチ、パイル倍率が４．０〜５．２である
ことを特徴とする請求項４のタオル製品。
【請求項７】
経糸、緯糸、及びパイル糸を用いて構成されたタオル製品において、
経糸密度が２７〜３３本／インチ、かつ、緯糸密度が４９〜５８本／インチであり、
パイル倍率は３．８〜６．２であり、
ピック数が５であり、
前記パイル糸が中空糸であり、
前記経糸および緯糸が密実糸である
ことを特徴とするタオル製品。
【請求項８】
経糸密度が２７〜３３本／インチ、緯糸密度が４９〜５８本／インチ、パイル倍率が４．５〜６．２である
ことを特徴とする請求項７のタオル製品。
【請求項９】
経糸密度が２８．５〜３２．５本／インチ、緯糸密度が５０．５〜５６．５本／インチ、パイル倍率が４．７〜６．２である
ことを特徴とする請求項７のタオル製品。
【請求項１０】
中空糸の中空率が１７〜３３重量％である
ことを特徴とする請求項１〜請求項９いずれかのタオル製品。
【発明の詳細な説明】
【技術分野】
【０００１】
本発明は、特に、吸水性（水の拭取性）、乾燥性（速い乾燥速度）および軽量性に優れたタオル製品に関する。
【背景技術】
【０００２】
タオル製品は、今日、広く使用されている。例えば、タオル、バスタオル、タオル製浴衣などのガウン、その他にもシーツと言った如くに広範囲な分野でタオル生地が用いられている。【０００３】
ところで、現今のタオル生地は、結構、重いものである。例えば、一般家庭で使用されているタオルやバスタオルの平均的な重さは、４４２ｇ／ｍ２である。ホテルで使用されているタオルやバスタオルの平均的な重さは、５２９ｇ／ｍ２である。そして、４００ｇ／ｍ２以上の重さのタオルは、決して、軽いものとは感じられない。【０００４】
従って、老齢化が進んでいる今日、軽いと実感できるタオル生地の開発が急務である。【０００５】
又、重い（糸使用量が多い）と言うことは、それだけ保水性が良く、洗濯後の乾きが遅いと言うことになる。
【発明の開示】
【発明が解決しようとする課題】
【０００６】
さて、今日、中空糸が知られている。【０００７】
従って、中空糸を用いてタオルを織ったならば、そのタオル製品が軽量になることは間違いない。【０００８】
しかしながら、軽量になったと言う事実と、軽量になったことを実感するかと言う事実とは、これ、また、異なる。すなわち、４００ｇ／ｍ２のバスタオルは４４０ｇ／ｍ２のバスタオルよりも軽いことは事実であるが、４００ｇ／ｍ２のバスタオルが軽いことを実感するか否かは別問題なのである。【０００９】
本発明者による調査によれば、４００ｇ／ｍ２のタオルでは軽さを実感する者は非常に少なかった。例えば、パイル糸に中空糸を用いて従来と同様にして織ったタオルは、軽さを実感できないものであった。【００１０】
そこで、軽量性を実感させる為、全ての糸に中空糸のみを用いてタオルを織ってみた。すなわち、経糸、緯糸、及びパイル糸の全てを中空糸とし、この中空糸のみでタオルを作製した。【００１１】
これによって、かなりの軽さを感じることが出来た。【００１２】
しかしながら、中空糸のみでタオルを織った場合、生地としての強度は弱く、洗濯による損傷度が大きなものとなり、商品としての価値（耐久性）が根本的に欠けるものであった。【００１３】
従って、中空糸を用いてタオルを織るにしても、如何にするかを考えなければならなかった。【００１４】
又、例えば入浴後に濡れた体を拭く為にタオルが用いられることが多い。従って、濡れた体に付いている水分を効率良く拭き取ることが出来る、即ち、吸水性が良いことも必須の要件である。【００１５】
又、例えば洗濯した場合、短時間で早く乾くと言うことも必須の要件である。【００１６】
従って、本発明が解決しようとする課題は、吸水性（水の拭取性）、乾燥性（速い乾燥速度）、及び軽量性に優れたタオル製品を提供することである。
【課題を解決するための手段】
【００１７】
前記の課題を解決する為の検討が鋭意推し進められて行った結果、単に、中空糸を用いてタオル製品を製造するだけで無く、従来のタオルの織り方から特別な織り方に変えた場合、軽さについても実感できる程の軽さになり、かつ、乾燥性も良くなり、更には吸水性も向上することが判って来た。【００１８】
すなわち、中空糸を経糸、緯糸、又はパイル糸に用い、しかも各々の糸を用いた場合に種々の織り方で構成したタオルについて、各種の特性を調べて行った結果、特定の織り方であって、かつ、その織り方で中空糸をパイルに用いた場合のみ、吸水性（水の拭取性）、乾燥性（速い乾燥速度）、及び軽量性いずれの特性も満足できることが判ったのである。【００１９】
上記知見を基にして本発明が達成されたものである。【００２０】
すなわち、前記の課題は、経糸、緯糸、及びパイル糸を用いて構成されたタオル製品において、
経糸密度が２７〜３３本／インチ、かつ、緯糸密度が４９〜５８本／インチであり、
パイル倍率は３．８〜６．２であり、
ピック数が６であり、
前記パイル糸が中空糸である
ことを特徴とするタオル製品によって解決される。【００２１】
特に、上記のタオル製品であって、経糸密度が２７〜３３本／インチ、緯糸密度が５２〜５８本／インチ、パイル倍率が４〜６であることを特徴とするタオル製品によって解決される。中でも、上記のタオル製品であって、経糸密度が２８．５〜３１．５本／インチ、緯糸密度が５３．５〜５６．５本／インチ、パイル倍率が４．０〜５．２であることを特徴とするタオル製品によって解決される。更に、上記のタオル製品であって、中空糸（パイル糸）の中空率が１７〜３３重量％（特に、２０〜３０重量％）であることを特徴とするタオル製品によって解決される。【００２２】
又、前記の課題は、経糸、緯糸、及びパイル糸を用いて構成されたタオル製品において、
経糸密度が２７〜３３本／インチ、かつ、緯糸密度が４９〜５８本／インチであり、
パイル倍率は３．８〜６．２であり、
ピック数が７であり、
前記パイル糸が中空糸である
ことを特徴とするタオル製品によって解決される。【００２３】
特に、上記のタオル製品であって、経糸密度が２７〜３３本／インチ、緯糸密度が５２〜５８本／インチ、パイル倍率が３．８〜５．２であることを特徴とするタオル製品によって解決される。中でも、上記のタオル製品であって、経糸密度が２８．５〜３１．５本／インチ、緯糸密度が５３．５〜５６．５本／インチ、パイル倍率が４．０〜５．２であることを特徴とするタオル製品によって解決される。更に、上記のタオル製品であって、中空糸（パイル糸）の中空率が１７〜３３重量％（特に、２０〜３０重量％）であることを特徴とするタオル製品によって解決される。【００２４】
又、前記の課題は、経糸、緯糸、及びパイル糸を用いて構成されたタオル製品において、
経糸密度が２７〜３３本／インチ、かつ、緯糸密度が４９〜５８本／インチであり、
パイル倍率は３．８〜６．２であり、
ピック数が５であり、
前記パイル糸が中空糸である
ことを特徴とするタオル製品によって解決される。【００２５】
特に、上記のタオル製品であって、経糸密度が２７〜３３本／インチ、緯糸密度が４９〜５８本／インチ、パイル倍率が４．５〜６．２であることを特徴とするタオル製品によって解決される。中でも、上記のタオル製品であって、経糸密度が２８．５〜３２．５本／インチ、緯糸密度が５０．５〜５６．５本／インチ、パイル倍率が４．７〜６．２であることを特徴とするタオル製品によって解決される。更に、上記のタオル製品であって、中空糸（パイル糸）の中空率が１７〜３３重量％（特に、２０〜３０重量％）であることを特徴とするタオル製品によって解決される。
【発明の効果】
【００２６】
本発明のタオル製品は、手にした場合、従来のタオル製品に比べて、その軽量性が実感できる程の軽さを有するものである。【００２７】
又、洗濯後に干した場合、その乾き速度が速い。すなわち、短時間で乾く特長が奏される。【００２８】
又、濡れた体を拭いた場合、体に付いている水滴を綺麗に拭き取ることが出来、拭取感に優れたものである。【００２９】
そして、耐久性にも富み、商品価値が高い。
【図面の簡単な説明】
【００３０】
【図１】第１実施形態のタオル製品の生地の断面図
【図２】第１実施形態のタオル製品の生地の意匠図
【図３】第１実施形態のタオル製品の生地の経糸組織図
【図４】第１実施形態のタオル製品の生地の吸水特性のグラフ
【図５】第１実施形態のタオル製品の生地の乾燥特性のグラフ
【図６】第２実施形態のタオル製品の生地の断面図
【図７】第２実施形態のタオル製品の生地の意匠図
【発明を実施するための最良の形態】
【００３１】
本発明のタオル製品は、経糸、緯糸、及びパイル糸を用いて構成されたタオル製品である。そして、パイル糸は中空糸である。この中空糸（パイル糸）の中空率は、好ましくは１７〜３３重量％（より好ましくは２０〜３０重量％）である。尚、経糸や緯糸も中空糸であっても良いが、好ましくは通常の密実糸（非中空糸）である。経糸密度は２７〜３３本／インチ、緯糸密度は４９〜５８本／インチである。パイル倍率は３．８〜６．２である。ピック数は５，６，７の何れかである。【００３２】
ピック数が５の場合、特に、経糸密度は２７〜３３本／インチ、緯糸密度は４９〜５８本／インチ、パイル倍率は４．５〜６．２である。中でも、特に、経糸密度が２８．５〜３２．５本／インチ、緯糸密度が５０．５〜５６．５本／インチ、パイル倍率が４．７〜６．２である。【００３３】
ピック数が６の場合、特に、経糸密度は２７〜３３本／インチ、緯糸密度は５２〜５８本／インチ、パイル倍率は４〜６である。中でも、経糸密度が２８．５〜３１．５本／インチ、緯糸密度が５３．５〜５６．５本／インチ、パイル倍率が４．０〜５．２である。【００３４】
ピック数が７の場合、特に、経糸密度は２７〜３３本／インチ、緯糸密度は５２〜５８本／インチ、パイル倍率は３．８〜５．２である。中でも、経糸密度が２８．５〜３１．５本／インチ、緯糸密度が５３．５〜５６．５本／インチ、パイル倍率が４．０〜５．２である。【００３５】
以下、本発明について詳細に説明する。【００３６】
図１〜図３は本発明に係るタオル製品の第１実施形態を示すもので、図１は断面図、図２は意匠図、図３は経糸組織図である。【００３７】
本発明のタオル製品（バスタオル）は、経糸、緯糸、及びパイル糸を用いて織られたものである。前記バスタオルの経糸は、２０／１番手換算以上の太番手、例えば１６／１番手の普通糸（密実糸）である。前記バスタオルの緯糸は、２０／１番手換算以上の太番手、例えば２０／１番手の普通糸（密実糸）である。前記バスタオルのパイル糸は、パイル太さ２０／１番手換算以上の太番手、例えば３０／２番手の中空糸（中空率２０ｗｔ％）である。【００３８】
そして、本バスタオルにあっては、経糸密度が２７〜３３本／インチ、特に３０本／インチである。緯糸密度は５２〜５８本／インチ、特に５５本／インチである。【００３９】
かつ、本バスタオルにあっては、１本の縦糸に対して１本のパイル糸と言う割合で織られたものである。【００４０】
しかも、本バスタオルにあっては、図１，２からも判る通り、ピック数が６で織られたものである。【００４１】
更には、パイル倍率が４〜６、特に５で織られたものである。【００４２】
尚、本件バスタオルの組織の一覧が下記の表−１に示される。【００４３】
表−１
0004697756.tif 000002
＊パイル重量(189.1)＋タテイト重量(54.6)＋ヨコイト重量(86.8)は330.5となり、実測値ウエイト(314)よりも大きな値である。このウエイト(314)の値は、洗浄後のタオルを測定した実測値である。そして、実測値(314)が計算値(330.5)より小さいのは、タオルを洗浄したが故に、糸に付着していた各種の剤が取り除かれたからである。【００４４】
さて、上記のように構成させた本発明のバスタオルＵと、一般家庭で通常に使用されている家庭用バスタオルＶと、ホテルで通常に使用されているホテル用バスタオルＷとについて、各種の特性について調べたので、その結果を下記に記す。【００４５】
先ず、重さについて述べる。【００４６】
本発明のバスタオルＵの重さは３７２ｇ／ｍ２であるのに対して、家庭用バスタオルＶの平均的な重さは４４２ｇ／ｍ２であり、又、ホテル用バスタオルＷの平均的な重さは５２９ｇ／ｍ２である。【００４７】
さて、ホテル用バスタオルＷは、営業用のものであることから、高級感・耐久性を持たせる為、糸使用量を多くしている。従って、家庭用バスタオルＶとホテル用バスタオルＷとを比較すると、ホテル用バスタオルＷは必然的に重くなっている。すなわち、家庭用バスタオルＶは、比較的、軽量であるとも言える。しかしながら、比較的軽量と言われる家庭用バスタオルＶでも、老人や子供にとっては、重く感じられる。【００４８】
これに対して、本発明になるバスタオルＵは、比較的軽量と言われる家庭用バスタオルＶと比べても一段と軽い。従って、手軽に扱える重さであり、取扱性に優れていることが判る。【００４９】
次に、本発明のバスタオルＵと家庭用バスタオルＶとホテル用バスタオルＷとについて、吸水性試験（洗濯１回後）を行った。【００５０】
その結果が下記の表−２及び図４に示される。【００５１】
表−２
0004697756.tif 000003
これによれば、本発明のバスタオルＵは、最大吸水速度自体は三つの中でも１割程度小さいものの、その最大吸水速度で吸水する時間が５割程度長い。従って、その積分値である吸水量は本願発明のバスタオルＵが最も大きな値を示している。しかも、図４から判る通り、１分経過後でも吸水量が最も大きな値を示している。【００５２】
従って、本発明のバスタオルＵは、吸水性にも優れていることが判る。すなわち、濡れた体を拭いた場合、体に付いている水分を綺麗に、かつ、スピーディに拭き取れる満足感が高いことを意味しており、優れた爽快感を与えるものである。【００５３】
最後に、バスタオルを洗った後で干した場合に如何に早く乾くかの乾燥性試験（060126（ＱＴＥＣ））を行った。【００５４】
その結果が、下記の表−３及び図５に示される。【００５５】
表−３
0004697756.tif 000004
これによれば、本発明のバスタオルＵの水分率／時間（乾燥速度）は一番大きく、従って早く乾くことが判る。【００５６】
上述の如く、本発明のバスタオルＵは、吸水性が高い為に、体に付着した水分を効果的に拭き取ることが出来、そして大量の水分を含んだ為に乾燥が遅いかと思われるものの、逆に、乾燥スピードは大きく、短時間で乾くものであり、そして軽量であることから、取扱性に優れていると言った如くに三拍子揃った大きな特長を奏するものであった。【００５７】
尚、パイルに中空糸を用いなかった以外は本発明と同じ条件のタオル（本発明外のタオル）を作製し、この本発明外のタオルの軽量性・吸水性・乾燥性を調べた処、本発明の如きの軽量性は感じられず、又、本発明の如きの吸水性や乾燥性も得られないものであった。【００５８】
又、パイルに中空糸を用いたものの、従来のタオルと同様な条件（ピック数は３）のタオル（本発明外のタオル）を作製し、この本発明外のタオルの軽量性・吸水性・乾燥性を調べた処、上記発明外のタオルと同様に、本発明の如きの軽量性は感じられず、又、本発明の如きの吸水性や乾燥性も得られないものであった。【００５９】
図６および図７は本発明に係るタオル製品の第２実施形態を示すもので、図６は断面図、図７は意匠図である。【００６０】
本発明のタオル製品（バスタオル）は、経糸、緯糸、及びパイル糸を用いて織られたものである。前記バスタオルの経糸は、２０／１番手換算以上の太番手、例えば１６／１番手の普通糸（密実糸）である。前記バスタオルの緯糸は、２０／１番手換算以上の太番手、例えば２０／１番手の普通糸（密実糸）である。前記バスタオルのパイル糸は、パイル太さ２０／１番手換算以上の太番手、例えば３０／２番手の中空糸（中空率２０ｗｔ％）である。【００６１】
そして、本バスタオルにあっては、経糸密度が２７〜３３本／インチ、特に３０本／インチである。緯糸密度は５２〜５８本／インチ、特に５５本／インチである。【００６２】
かつ、本バスタオルにあっては、１本の縦糸に対して１本のパイル糸と言う割合で織られたものである。【００６３】
しかも、本バスタオルにあっては、ピック数が７で織られたものである。【００６４】
更には、パイル倍率が３．８〜５．２、特に４．４で織られたものである。【００６５】
尚、本件バスタオルの組織の一覧が下記の表−４に示される。【００６６】
表−４
0004697756.tif 000005
上記条件の本発明の第２実施形態になるバスタオルも、第１実施形態のバスタオルと同様に、吸水性が高い為に、体に付着した水分を効果的に拭き取ることが出来た。【００６７】
そして、洗濯した場合には、大量の水分を含む為に、乾燥が遅いかと思われたものの、逆に、乾燥スピードは大きく、短時間で乾くものであつた。【００６８】
しかも、軽量であることから、取扱性に優れていた。【００６９】
すなわち、軽量性・吸水性・乾燥性の三拍子揃った大きな特長を奏するものであった。【００７０】
又、上記実施形態のバスタオルにおいて、経糸密度および緯糸密度を、各々、２８本／インチ、５３本／インチに変更した以外は同様に行った。又、経糸密度および緯糸密度を、各々、３２本／インチ、５７本／インチに変更した以外は同様に行った。そして、これらのバスタオルについても、その軽量性・吸水性・乾燥性について調べた処、従来のバスタオルに比べて、やはり、優れたものであった。【００７１】
又、上記実施形態のバスタオルにおいて、パイル倍率を４に変更した以外は同様に行った。又、パイル倍率を５．２に変更した以外は同様に行った。そして、これらのバスタオルについても、その軽量性・吸水性・乾燥性について調べた処、従来のバスタオルに比べて、やはり、優れたものであった。【００７２】
又、上記第１実施形態において、ピック数を５、パイル倍率を４．５とした以外は、同様に行なった。又、ピック数を５、パイル倍率を６．２とした以外は、同様に行なった。そして、これらのバスタオルについても、その軽量性・吸水性・乾燥性について調べた処、従来のバスタオルに比べて、やはり、優れたものであった。
【産業上の利用可能性】
【００７３】
タオル・バスタオル・タオル製ガウン等の製品において特に有用である。
【図１】
0004697756.tif 000006
【図２】
0004697756.tif 000007
【図３】
0004697756.tif 000008
【図４】
0004697756.tif 000009
【図５】
0004697756.tif 000010
【図６】
0004697756.tif 000011
【図７】
0004697756.tif 000012